(57)【要約】  本発明は、加工性および低ロス性に優れる変性シス−１，４−ポリブタジエンおよびこの変性シス−１，４−ポリブタジエンの製造方法を提供することを目的とする。また、本発明の変性シス−１，４−ポリブタジエンの製造方法は、シス−１，４−ポリブタジエンの製造後にこれを分離することを必要とせず、簡便で煩雑な操作を必要としない優れた製造方法である。  本発明は、ルイス酸および有機ハロゲン化合物の存在下、シス−１，４−ポリブタジエンと特定の１〜３置換の芳香族化合物とを反応させて得られた変性シス−１，４−ポリブタジエンである。【特許請求の範囲】
【請求項１】
ルイス酸および有機ハロゲン化合物の存在下、シス−１，４−ポリブタジエンと下記一般式（１）で表される１〜３置換の芳香族化合物とを反応させて得られたことを特徴とする変性シス−１，４−ポリブタジエン。
【化１】
2014021244.tif 000014
式（１）において、Ｙは水素、水酸基、アルケニル基または炭素数１〜１０のアルコキシ基を示し、Ｚ１、Ｚ２はそれぞれ水素、水酸基、アルキル基または炭素数１〜１０のアルコキシ基を示す。
【請求項２】
１〜３置換の芳香族化合物が、フェノール誘導体、カテコール誘導体、レゾルシン誘導体、ヒドロキノン誘導体、および２〜３置換の芳香族系アルケニル化合物からなる群より選択された１種以上であることを特徴とする請求項１に記載の変性シス−１，４−ポリブタジエン。
【請求項３】
ルイス酸が有機アルミニウム化合物であることを特徴とする請求項１または２に記載の変性シス−１，４−ポリブタジエン。
【請求項４】
有機ハロゲン化合物が炭素数４〜１２の第３級ハロゲン化アルキルであることを特徴とする請求項１乃至３のいずれかに記載の変性シス−１，４−ポリブタジエン。
【請求項５】
遷移金属化合物および有機アルミニウム化合物を含有する重合触媒を用いて１，３−ブタジエンを重合してシス−１，４−ポリブタジエンを製造し、次いで、この重合系内に有機ハロゲン化合物および下記一般式（１）で表される１〜３置換の芳香族化合物を添加して、ルイス酸および前記有機ハロゲン化合物の存在下、前記シス−１，４−ポリブタジエンと下記一般式（１）で表される１〜３置換の芳香族化合物とを反応させることを特徴とする変性シス−１，４−ポリブタジエンの製造方法。
【化２】
2014021244.tif 000015
式（１）において、Ｙは水素、水酸基、アルケニル基または炭素数１〜１０のアルコキシ基を示し、Ｚ１、Ｚ２はそれぞれ水素、水酸基、アルキル基または炭素数１〜１０のアルコキシ基を示す。
【請求項６】
遷移金属化合物がコバルト化合物、ニッケル化合物およびチタン化合物からなる群より選択された１種以上であることを特徴とする請求項５に記載の変性シス−１，４−ポリブタジエンの製造方法。
【請求項７】
１〜３置換の芳香族化合物が、フェノール誘導体、カテコール誘導体、レゾルシン誘導体、ヒドロキノン誘導体、および２〜３置換の芳香族系アルケニル化合物からなる群より選択された１種以上であることを特徴とする請求項６に記載の変性シス−１，４−ポリブタジエンの製造方法。
【発明の詳細な説明】
【技術分野】
【０００１】
本発明は、ゴム材料として有用な加工性および低ロス性に優れる変性シス−１，４−ポリブタジエンおよびその製造方法に関する。
【背景技術】
【０００２】
１，３−ブタジエンの重合触媒については、従来から数多くの提案がなされており、特にハイシス−１，４−ポリブタジエン、すなわち、シス−１，４結合含量の高いポリブタジエンは、熱的、機械的に優れた特性を有するため、多くの重合触媒が開発されてきた。【０００３】
例えば、特許文献１には、コバルト化合物、酸性金属ハライド、アルキルアルミニウム化合物及び水からなる触媒を用い、１，３−ブタジエンを重合させる高シス−１，４−ポリブタジエンの製造法が開示されている。【０００４】
また、特許文献２には、ジエチルアルミニウムクロライド、水、及びコバルトオクトエートよりなる触媒を用い、１，３−ブタジエンを直鎖状または分岐状脂肪族炭化水素よりなる溶媒中で重合させる方法が開示されている。【０００５】
ハイシス−１，４−ポリブタジエンにおいては、ポリマー鎖の分岐度が小さいもの、すなわち、リニアタイプのハイシス−１，４−ポリブタジエンは、耐発熱性、反撥弾性等に優れた特性を有している。しかし、分岐度の高いブランチタイプのハイシス−１，４−ポリブタジエンと比較して、ゴムにカーボンブラックなどを配合して得られる配合物を製造する際に加工性が低下するため、これを改良する方法が求められていた。【０００６】
ポリブタジエンの加工性を改良する方法として、特許文献３には、ポリブタジエンの重合溶液を有機アルミニウム化合物及びハロゲン化アルキル化合物で処理する方法が開示されている。また、特許文献４には、不飽和結合を有するゴムを溶媒に溶解し、ルイス酸の存在下、有機酸ハライドを反応させてゴムを変性する方法が記載されている。しかし、これらの方法はいずれも、重合工程の後に、重合物を変性する工程が必要となり、煩雑な操作を省力化した方法の開発が望まれている。【０００７】
一方、ゴム組成物の発熱性を改良する方策として、近年補強材としてカーボンブラックの代わりにシリカを使用するケースが増えてきている。しかしながら、シリカの表面には極性のあるシラノール基があるため、シリカはポリブタジエンなどの炭化水素構造との親和性が低く、これによりシリカが配合されたゴム中においてシリカ粒子が凝集し易くなり、分散性が悪くなるといった問題が生じていた。その結果、シリカ凝集体の分裂、すなわちペイン効果が起こると、シリカ凝集体の内部では強いシリカ−シリカ相互作用が観測され、シリカ−ゴム間で大きなヒステリシスロスが生じて発熱性悪化の原因となっていた。【０００８】
極性シリカ表面と非極性ゴムマトリックス間の親和性や相互作用を強化する方策としては、二元機能を持ったシランカップリング剤の使用やゴムの化学変性が鋭意研究されている。ゴムの化学変性技術として、ハイシス−１，４−ポリブタジエンを化学変性したものの多くは、希土類触媒を使って１，３−ブタジエンをリビング重合した後、各種の効果的なアルコキシシランカップリング剤を使用して、分子末端を機能化する方法が報告されている。【０００９】
特許文献５には、コバルト化合物でポリブタジエンゴムを重合した後、必要に応じて、更に酸ハロゲン化物、ハロゲン含有硫黄化合物、メルカプト基含有アルコキシシラン化合物などを反応させてコールドフロー性を改良する方法が記載されている。【００１０】
その後、加工性と低ロス性のバランス改良を目的として、コバルト化合物でポリブタジエンゴムを重合した後、所定量の有機ハロゲン化合物で変性する方法が開示されている（特許文献６および７）。しかし、昨今の環境低負荷・省エネルギーの観点から、さらなる加工性と低ロス性の向上に対する要望が高まっている。
【先行技術文献】
【特許文献】
【００１１】
【特許文献１】特公昭３８−１２４３号公報
【特許文献２】特公昭６１−５４８０８号公報
【特許文献３】特開昭５１−６３８９１号公報
【特許文献４】特開昭６１−２２５２０２号公報
【特許文献５】特開２００１−１１４８１７号公報
【特許文献６】特開２００４−２１１０４８号公報
【特許文献７】特開２０１１−７９９５４号公報
【発明の概要】
【発明が解決しようとする課題】
【００１２】
本発明の目的は、加工性および低ロス性に優れる変性シス−１，４−ポリブタジエンおよびその製造方法を提供することである。
【課題を解決するための手段】
【００１３】
本発明者らは上記の課題を解決するために鋭意検討を重ねた結果、ルイス酸および有機ハロゲン化合物の存在下、シス−１，４−ポリブタジエンと特定の芳香族化合物を反応させて得られる変性シス−１，４−ポリブタジエンが、加工性および低ロス性に優れることを見出し、本発明を完成した。
すなわち本発明の第１の態様は、ルイス酸および有機ハロゲン化合物の存在下、シス−１，４−ポリブタジエンと下記一般式（１）で表される１〜３置換の芳香族化合物とを反応させて得られたことを特徴とする変性シス−１，４−ポリブタジエンを提供する。【００１４】
【化１】
2014021244.tif 000002
式（１）において、Ｙは水素、水酸基、アルケニル基または炭素数１〜１０のアルコキシ基を示し、Ｚ１、Ｚ２はそれぞれ水素、水酸基、アルキル基または炭素数１〜１０のアルコキシ基を示す。【００１５】
本発明の第１の態様に係る変性シス−１，４−ポリブタジエンにおいて、１〜３置換の芳香族化合物が、フェノール誘導体、カテコール誘導体、レゾルシン誘導体、ヒドロキノン誘導体、および２〜３置換の芳香族系アルケニル化合物からなる群より選択された１種以上であることが好ましく、特に、カテコール誘導体あるいはレゾルシン誘導体であることが好ましい。【００１６】
また、ルイス酸は有機アルミニウム化合物であることが好ましく、有機ハロゲン化合物は炭素数４〜１２の第３級ハロゲン化アルキルであることが好ましい。【００１７】
また、本発明の第２の態様は、遷移金属化合物および有機アルミニウム化合物を含有する重合触媒を用いて１，３−ブタジエンを重合してシス−１，４−ポリブタジエンを製造し、次いで、この重合系内に有機ハロゲン化合物および下記一般式（１）で表される１〜３置換の芳香族化合物を添加して、ルイス酸および前記有機ハロゲン化合物の存在下、前記シス−１，４−ポリブタジエンと下記一般式（１）で表される１〜３置換の芳香族化合物とを反応させることを特徴とする変性シス−１，４−ポリブタジエンの製造方法を提供する。【００１８】
【化２】
2014021244.tif 000003
式（１）において、Ｙは水素、水酸基、アルケニル基または炭素数１〜１０のアルコキシ基を示し、Ｚ１、Ｚ２はそれぞれ水素、水酸基、アルキル基または炭素数１〜１０のアルコキシ基を示す。【００１９】
本発明の第２の態様に係る変性シス−１，４−ポリブタジエンの製造方法において、遷移金属化合物はコバルト化合物、ニッケル化合物およびチタン化合物からなる群より選択された１種以上であることが好ましい。【００２０】
また、上記１〜３置換の芳香族化合物が、フェノール誘導体、カテコール誘導体、レゾルシン誘導体、ヒドロキノン誘導体、および２〜３置換の芳香族系アルケニル化合物からなる群より選択された１種以上であることが好ましい。
【発明の効果】
【００２１】
本発明の第１の態様に係る変性シス−１，４−ポリブタジエンは、シリカ粒子と相互作用する極性官能基を分子内に有するため、これを用いたゴム組成物はシリカの凝集が抑制されて優れた低ロス性を有し、タイヤ用として好適に用いることができる。また、本発明の第２の態様に係る変性シス−１，４−ポリブタジエンの製造方法は、シス−１，４−ポリブタジエンの製造後にこれを分離することを必要とせず、簡便で煩雑な操作を必要としない優れた製造方法である。
【図面の簡単な説明】
【００２２】
【図１】本発明に関する変性シス−１，４−ポリブタジエンの変性度算出のための図である。
【発明を実施するための形態】
【００２３】
（１）シス−１，４−ポリブタジエンの製造
シス−１，４−ポリブタジエンは、遷移金属化合物および有機アルミニウム化合物を含有する重合触媒の存在下、１，３−ブタジエンを重合することにより製造することができる。
【００２４】
（重合触媒）
重合触媒に用いられる遷移金属化合物としては、コバルト化合物、ニッケル化合物およびチタン化合物などを挙げることができるが、コバルト化合物が好適に用いられる。また、有機アルミニウム化合物としては、ハロゲン含有アルキルアルミニウム化合物及びアルキルアルミニウム化合物などを挙げることができ、これらは単独でも併用して用いることもできる。例えば、コバルト化合物を用いた触媒系（以下、コバルト系触媒組成物という場合がある。）としては、コバルト化合物、ハロゲン含有アルキルアルミニウム化合物および水からなる触媒系またはコバルト化合物、ハロゲン含有アルキルアルミニウム化合物、水およびアルキルアルミニウム化合物からなる触媒系を好ましく用いることができる。
【００２５】
コバルト系触媒組成物におけるコバルト化合物としては、コバルトの塩や錯体が好ましく用いられ、特に好ましいものとして、塩化コバルト、臭化コバルト、硝酸コバルト、２−エチルヘキサン酸コバルト（コバルトオクトエート）、ナフテン酸コバルト、オクテン酸コバルト、酢酸コバルト、マロン酸コバルト等のコバルト塩や、コバルトのビスアセチルアセトネートやトリスアセチルアセトネート、アセト酢酸エチルエステルコバルト、ハロゲン化コバルトのトリアリールフォスフィン錯体、トリアルキルフォスフィン錯体、ピリジン錯体やピコリン錯体等の有機塩基錯体、エチルアルコール錯体等のコバルト錯体が挙げられる。
【００２６】
また、コバルト系触媒組成物におけるハロゲン含有アルキルアルミニウム化合物としては、Ｒ１３−ｎＡｌＸｎ（式中、Ｒ１は炭素数１〜１０の炭化水素基、Ｘはハロゲンを示し、ｎは１〜２の数である。）で表されるものが好ましい。例えば、ジアルキルアルミニウムクロライド、ジアルキルアルミニウムブロマイドなどのジアルキルアルミニウムハライド；アルキルアルミニウムセスキクロライド、アルキルアルミニウムセスキブロマイドなどのアルキルアルミニウムセスキハライド；アルキルアルミニウムジクロライド、アルキルアルミニウムジブロマイドなどのアルキルアルミニウムジハライド等が挙げられる。具体的化合物としては、ジエチルアルミニウムモノクロライド、ジエチルアルミニウムモノブロマイド、ジブチルアルミニウムモノクロライド、エチルアルミニウムセスキクロライド、エチルアルミニウムジクロライド、ジシクロヘキシルアルミニウムモノクロライド、ジフェニルアルミニウムモノクロライド等が挙げられ、この中でも特にジエチルアルミニウムモノクロライド、ジイソブチルアルミニウムモノクロライドが好ましい。
【００２７】
また、コバルト系触媒組成物におけるアルキルアルミニウム化合物としては、Ｒ２３Ａｌ（式中、Ｒ２は炭素数１〜１０の炭化水素基を示す。）で表されるものが好ましい。例えば、トリアルキルアルミニウム化合物、より具体的には、トリエチルアルミニウム、トリメチルアルミニウム、トリノルマルプロピルアルミニウム、トリノルマルブチルアルミニウム、トリイソブチルアルミニウム、トリヘキシルアルミニウム、トリオクチルアルミニウム等が挙げられる。
【００２８】
また、アルミノキサンを用いてもよい。アルミノキサンとしては、有機アルミニウム化合物と縮合剤とを接触させることによって得られるものであって、一般式（−Ａｌ（Ｒ’）Ｏ−）ｎ（式中、Ｒ’は炭素数１〜１０の炭化水素基を示し、一部ハロゲン原子及び／又はアルコキシ基で置換されたものも含む。ｎは重合度であり、５以上、好ましくは１０以上である）で示される鎖状アルミノキサン、あるいは環状アルミノキサンが挙げられる。好ましいＲ’としては、メチル基、エチル基、プロピル基、イソブチル基が挙げられるが、メチル基及びエチル基が特に好ましい。アルミノキサンの原料として用いられる有機アルミニウム化合物としては、例えば、トリメチルアルミニウム、トリエチルアルミニウム、トリイソブチルアルミニウムなどのトリアルキルアルミニウム及びその混合物などが挙げられる。
【００２９】
（１，３−ブタジエンの重合）
１，３−ブタジエンの重合は、例えば、次のように行う。まず、内部を窒素置換した耐圧容器に１，３−ブタジエンと溶媒を仕込み、次いで、水、分子量調節剤及び有機アルミニウム化合物を仕込んで攪拌する。耐圧容器を所定の温度にした後、遷移金属重合触媒を仕込み、重合を開始する。重合は、常圧または１０気圧（ゲ−ジ圧）程度までの加圧下に行われる。
【００３０】
触媒成分の添加順序としては、不活性溶媒中に水を添加して均一に混合して、有機アルミニウム化合物を添加し、コバルト化合物を添加して重合を開始することが好ましい。有機アルミニウム化合物を添加した後、所定時間の熟成を行い、コバルト化合物を加えることが好ましい。熟成時間は０．１〜２４時間が好ましく、熟成温度は０〜８０℃が好ましい。
【００３１】
重合触媒として、コバルト化合物、ハロゲン含有アルキルアルミニウム化合物および水からなるコバルト系触媒組成物を用いる場合、コバルト化合物については、１，３−ブタジエン１モルに対して１×１０−７〜１×１０−３モルの範囲あることが好ましい。また、ハロゲン含有アルキルアルミニウム化合物については、１，３−ブタジエン１モルに対して１×１０−５〜１×１０−１モルの範囲の範囲にあることが好ましい。また、水については、１，３−ブタジエン１モルに対して１×１０−５〜１×１０−１モルの範囲にあることが好ましい。
【００３２】
上記コバルト系触媒組成物に用いられるハロゲン含有アルキルアルミニウム化合物の添加量は、添加する水に対しては、０．９〜３．０倍、中でも１．０〜２．０倍であることが好ましい。この範囲より大きいと所望する物性が得られず、この範囲より小さいと加工性が悪くなる傾向がある。ハロゲン含有アルキルアルミニウム化合物の添加量と添加する水の割合は、とりわけポリブタジエンのリニアリティーを制御する上で重要である。
【００３３】
重合溶媒としては、トルエン、ベンゼン、キシレン等の芳香族系炭化水素、ブタン、ペンタン、ヘキサン、ヘプタン等の脂肪族炭化水素、シクロペンタン、シクロヘキサン等の脂環式炭化水素、１−ブテン、シス−２−ブテン、トランス−２−ブテン等のＣ４留分などのオレフィン系炭化水素、ミネラルスピリット、ソルベントナフサ、ケロシン等の炭化水素系溶媒や、塩化メチレン等のハロゲン化炭化水素系溶媒等が挙げられる。また、１，３−ブタジエンそのものを重合溶媒としてもよい。
【００３４】
中でも、ベンゼン、シクロヘキサン、あるいは、シス−２−ブテンとトランス−２−ブテンとの混合物などが好適に用いられる。
【００３５】
分子量調節剤としては、重合時に公知の、例えば、シクロオクタジエン、アレンなどの非共役ジエン類、またはエチレン、プロピレン、１−ブテンなどのα−オレフィン類を使用することができる。特に好ましくはシクロオクタジエンであり、１，３−ブタジエン１モル当たり０．５〜４０ｍｍｏｌが好ましく、１〜１０ｍｍｏｌがさらに好ましく、１〜７ｍｍｏｌが特に好ましい。この範囲以外の量を用いると、重合体の加工性が悪化する傾向がある。
【００３６】
重合温度は、−３０〜１００℃の範囲が好ましく、３０〜８０℃の範囲が特に好ましい。重合時間は５分〜１２時間の範囲が好ましく、１０分〜６時間がさらに好ましく、１５分〜１時間が特に好ましい。
【００３７】
（シス−１，４−ポリブタジエンの性状）
本発明で用いるシス−１，４−ポリブタジエンのムーニー粘度は１０〜１２０、好ましくは１５〜１００、より好ましくは、２０〜７０である。ムーニー粘度が上記範囲より大きいと加工が困難であり、上記範囲より小さいと耐摩耗性や低ロス性が低下する傾向がある。
【００３８】
また、５重量％トルエン溶液の溶液粘度（Ｔｃｐ）とムーニー粘度（ＭＬ１＋４）の比（Ｔｃｐ／ＭＬ１＋４）は１．０〜６．０が好ましい。また、Ｍｗ／Ｍｎは１．２〜５．０が好ましく、特に好ましくは１．５〜４．５である。
【００３９】
（２）シス−１，４−ポリブタジエンの変性
本発明の一実施形態に係る変性シス−１，４−ポリブタジエンは、ルイス酸および有機ハロゲン化合物の存在下、シス−１，４−ポリブタジエンと変性剤である下記一般式（１）で表される１〜３置換の芳香族化合物とを反応させることにより製造することができる。
【００４０】
【化３】
2014021244.tif 000004
式（１）において、Ｙは水素、水酸基、アルケニル基または炭素数１〜１０のアルコキシ基を示し、Ｚ１、Ｚ２はそれぞれ水素、水酸基、アルキル基または炭素数１〜１０のアルコキシ基を示す。
【００４１】
（変性剤）
上記一般式（１）で表される変性剤の例として、具体的には、アニソール、フェネトール、ｎ−プロポキシベンゼン、イソプロポキシベンゼン、ｎ−ブトキシベンゼン、イソブトキシベンゼン、ｓｅｃ−ブトキシベンゼン、ｎ−ペンチルオキシベンゼン、イソペンチルオキシベンゼン、ネオペンチルオキシベンゼン、ｎ−ヘキシルオキシベンゼン、（２−エチルブチルオキシ）ベンゼン、ｎ−オクチルオキシベンゼン、ｎ−デシルオキシベンゼン、ベラトロール、１，３−ジメトキシベンゼン、１，４−ジメトキシベンゼン、１，２−ジエトキシベンゼン、１，３−ジエトキシベンゼン、１，４−ジエトキシベンゼン、１，２−ジ−ｎ−プロポキシベンゼン、１，３−ジ−ｎ−プロポキシベンゼン、１，４−ジ−ｎ−プロポキシベンゼン、１，２−ジ−ｎ−ブトキシベンゼン、１，３−ジ−ｎ−ブトキシベンゼン、２−エトキシ−メトキシベンゼン、３−エトキシ−メトキシベンゼン、４−エトキシ−メトキシベンゼン、２−プロポキシ−メトキシベンゼン、３−プロポキシ−メトキシベンゼン、４−プロポキシ−メトキシベンゼン、１，４−ジ−ｎ−ブトキシベンゼン、１，２−メチレンジオキシベンゼン、１，２，３−トリメトキシベンゼン、１，２，４−トリメトキシベンゼン、１，３，５−トリメトキシベンゼン、フェノール、２−メトキシフェノール、３−メトキシフェノール、４−メトキシフェノール、２−エトキシフェノール、３−エトキシフェノール、４−エトキシフェノール、２，６−ジメトキシフェノール、３，４−ジメトキシフェノール、３，５−ジメトキシフェノール、カテコール、３−メトキシカテコール、レゾルシノール、２−メトキシレゾルシノール、５−エトキシレゾルシノール、ヒドロキノン、ヒドロキノンモノメチルエーテル、アネトール、サフロール、イソサフロール、オイゲノール、メチルオイゲノール、イソオイゲノール、メチルイソオイゲノール、ピロガロール、ピロガロールトリメチルエーテル、フロログルシノール、フロログルシノールトリメチルエーテルなどが挙げられる。この中でもフェノール誘導体、カテコール誘導体、レゾルシン誘導体、ヒドロキノン誘導体、および２〜３置換の芳香族系アルケニル化合物からなる群より選択された１種以上の変性剤を用いることが好ましく、さらにフェノール誘導体、カテコール誘導体、レゾルシン誘導体が好ましく、特にアニソール、フェネトール、アネトール、ベラトロール、１，３−ジメトキシベンゼン、１，３−ジエトキシベンゼン、１，２−メチレンジオキシベンゼン、サフロール、イソサフロール、メチルイソオイゲノールが好ましい。また、これらのうち２種類以上を組み合わせて使用しても問題ない。
【００４２】
（ルイス酸）
変性反応に用いられるルイス酸は、一般に知られているものが使用可能である。その代表例は金属または半金属のハロゲン化物であって、例えばＢｅ、Ｂ、Ａｌ、Ｓｉ、Ｐ、Ｓ、Ｔｉ、Ｖ、Ｆｅ、Ｚｎ、Ｇａ、Ｇｅ、Ａｓ、Ｓｅ、Ｚｒ、Ｎｂ、Ｍｏ、Ｃｄ、Ｓｎ、Ｓｂ、Ｔｅ、Ｈｆ、Ｔａ、Ｗ、Ｈｇ、Ｂｉ、Ｕなどの元素、またはＰＯ、ＳｅＯ、ＳＯ、ＳＯ２、ＶＯなどの酸素−元素結合体のハロゲン化物もしくは有機ハロゲン化物、またはこれらの錯体などが挙げられる。さらに具体的には、ＢＦ３、ＢＦ３・Ｏ（Ｃ２Ｈ５）２、（ＣＨ３）２ＢＦ、ＢＣｌ３、ＡｌＣｌ３、ＡｌＢｒ３、（Ｃ２Ｈ５）ＡｌＣｌ２、ＰＯＣｌ３、ＴｉＣｌ４、ＶＣｌ４、ＭｏＣｌ６、ＳｎＣｌ４、（ＣＨ３）ＳｎＣｌ３、ＳｂＣｌ５、ＴｅＣｌ４、ＴｅＢｒ４、ＦｅＣｌ３、ＷＣｌ６、Ｓｃ（ＯＴｆ）３、Ｈｆ（ＯＴｆ）３、Ｓｂ（ＯＴｆ）３、Ｂｉ（ＯＴｆ）３、およびＧａ（ＯＴｆ）３などが挙げられる。中でも好ましいのはアルミニウムのハロゲン化物またはアルミニウムの有機ハロゲン化物である。
また、本実施形態においては、変性反応におけるルイス酸として、有機アルミニウム化合物を用いることができる。そのため、上記１，３−ブタジエンの重合で用いた有機アルミニウム化合物をルイス酸として引き続き使用することができる。１，３−ブタジエンの重合で用いた有機アルミニウム化合物をルイス酸として引き続き使用することで、変性反応の際に新たなルイス酸を添加する必要がないため好ましい。本実施形態においては、例えば、上記コバルト系触媒組成物に用いられるハロゲン含有アルキルアルミニウム化合物と同じものを用いることが好ましい。なお、有機アルミニウム化合物は、変性反応の際にルイス酸として別途添加することもできる。
【００４３】
（有機ハロゲン化合物）
変性反応に用いられる有機ハロゲン化合物は、ルイス酸と反応してカルボカチオンを生成するものであれば特に制限はなく、例えば、下記一般式（２）で表されるハロゲン化アルキルを用いることができる。
【００４４】
【化４】
2014021244.tif 000005
式（２）において、Ｒ３、Ｒ４は水素、クロル、ブロムまたは炭素数１〜１２のアルキル基、アリール基、クロル置換アルキル基、アルコキシ基などであり、Ｒ５はクロル、ブロムまたは炭素数１〜６のアルキル基、アリール基、クロル置換アルキル基、アルコキシ基などであり、Ｘはクロル、ブロムなどのハロゲンである。Ｒ３およびＲ４が水素である場合は、Ｒ５はアリール基であることが好ましい。上記のアルキル基は、飽和あるいは不飽和であってもよく、また、直鎖状、分岐状または環状のものであってもよい。
【００４５】
具体的化合物としては、メチル、エチル、イソプロピル、イソブチル、ｔ−ブチル、フェニル、ベンジル、ベンゾイル、ベンジリデンなどの塩化物、臭化物あるいはヨウ化物などが挙げられる。また、メチルクロロホルメート、ブロモホルメート、クロロジフェニルメタンまたはクロロトリフェニルメタンなどが挙げられる。本実施形態においては、生成するカルボカチオンの安定性などから、第３級ハロゲン化アルキル、特に、炭素数４〜１２の第３級ハロゲン化アルキルが好ましく、具体的には、ｔ−ブチルクロライドおよびｔ−ブチルブロマイドが好ましい。
【００４６】
また、変性反応に用いられる有機ハロゲン化合物として、下記一般式（３）で表されるハロゲン化アシル化合物を用いることができる。
【００４７】
【化５】
2014021244.tif 000006
式（３）において、Ｒ６は水素、クロル、ブロムまたは炭素数１〜１２のアルキル基、アリール基、クロル置換アルキル基、アルコキシ基などであり、Ｘはクロル、ブロムなどのハロゲンである。
【００４８】
（変性反応）
変性反応は、１，３−ブタジエンの重合停止後、重合に引き続いて行ってもよく、反応生成物中に残留している溶媒や未反応モノマーを除去した後に行ってもよい。また、スチームストリッピング法や真空乾燥法などで重合体を乾燥させた後、シクロヘキサンなどの溶媒に再度溶解させてから行ってもよい。重合系にハロゲン含有アルミニウム化合物などのルイス酸成分が含まれている場合は、１，３−ブタジエンの重合に引き続き変性反応を行うのが好適である。
【００４９】
１，３−ブタジエンの重合に引き続き変性反応を行う場合は、重合後、変性剤を添加し、その後、所定の温度において有機ハロゲン化合物を添加して所定時間攪拌混合する。この際、必要に応じてルイス酸を添加することもできる。変性剤をポリブタジエンに反応させる温度は、好ましくは２０〜１００℃、より好ましくは４０〜１００℃、さらに好ましくは５０〜９０℃である。この温度範囲より高いと、ゲル化を促進するため好ましくない。一方、この温度範囲より低いと、変性反応が効果的に起こり難い。反応時間は、１〜６００分間が好ましい。より好ましくは、１０〜９０分間攪拌混合することが望ましい。
【００５０】
変性剤の量としては、シス−１，４−ポリブタジエン中の１，３−ブタジエンユニット１モルに対して１×１０−３〜１００モルの量が好ましく、特に１×１０−２〜１０モルが好ましい。さらに、有機ハロゲン化合物の量としては、上記重合反応時の有機アルミニウム化合物に対して０．０５〜５０倍、好ましくは１〜２０倍である。この量より少ないと、変性反応が十分に進行せず、所望の重合体を得ることが出来ない場合がある。また、多すぎると、ポリブタジエン分子同士の反応によるゲル化が促進され、所望の重合体を得られない場合がある。変性反応後は、反応槽内部を必要に応じて放圧し、洗浄、乾燥工程等の後処理を行う。
【００５１】
（変性度）
本実施形態の変性シス−１，４−ポリブタジエンの変性度は、ゲルパーミエーションクロマトグラフィー（ＧＰＣ）測定を用いる手法により算出する。これについて、図１に基づいて詳細に説明する。
【００５２】
図１において縦軸は、ＧＰＣ測定によって得られたポリマーのＵＶ吸光度から得られるピーク面積値ＵＶと、示差屈折率（ＲＩ）から得られるピーク面積値ＲＩの比、ＵＶ／ＲＩの値を示す。
【００５３】
横軸は（１／Ｍｎ）×１０４の値を示し、Ｍｎは数平均分子量である。図１において、Ｌｉ−ＢＲ（未変性）は、Ｌｉ系触媒によるアニオン重合によって１，３−ブタジエンを重合したポリマーそのもののＵＶ／ＲＩの値を、異なる５種類の数平均分子量Ｍｎのポリマーについてプロットしたもので、直線として近似することができる。また、Ｌｉ−ＢＲ（変性）は、Ｌｉ系触媒によるアニオン重合によって重合した後、重合末端と３，５−ジメトキシベンジルブロミドを反応させて変性したポリマーのＵＶ／ＲＩの値を、異なる５種類の数平均分子量Ｍｎのポリマーについてプロットしたもので、直線として近似することができる。
【００５４】
アニオン重合の場合は、ポリマー１分子と変性剤１分子が定量的に反応することから、ある数平均分子量（Ｍｎ１）におけるＬｉ−ＢＲ（変性）のＵＶ／ＲＩ値とＬｉ−ＢＲ（未変性）のＵＶ／ＲＩ値の差をＡとする。これはその数平均分子量（Ｍｎ１）である１分子鎖に変性剤が１分子反応した場合のＵＶ／ＲＩ値の変化量を示すため、この値を基準に変性度を算出することができる。
【００５５】
Ｌｉ−ＢＲと同様にして、ある数平均分子量（Ｍｎ１）である本実施形態の変性シス−１，４−ポリブタジエンと、変性に用いたものと同じ方法で得られた未変性のシス−１，４−ポリブタジエンについて、それぞれＵＶ／ＲＩ値を算出してその差をＢとすると、本実施形態の変性シス−１，４−ポリブタジエンの変性度は以下の式で表すことができる。
【００５６】
【数１】
2014021244.tif 000007
【００５７】
以上のようにして求めた本実施形態のシス−１，４−ポリブタジエンの変性度は、特に限定されるものではないが、０．１を超えることが好ましく、０．５を超えることがより好ましい。また、変性度は２０を超えないことが好ましく、１５を超えないことがより好ましい。変性度が０．１以下では変性による効果が十分でない場合があり、変性度が２０以上では本来のシス−１，４−ポリブタジエンが有する特性を損なう場合がある。
【００５８】
（３）ゴム組成物の製造
本実施形態の変性シス−１，４−ポリブタジエンは、単独で、または他の合成ゴム若しくは天然ゴムとブレンドして配合し、必要ならばプロセス油で油展し、次いでカーボンブラックやシリカ等の充填剤（フィラー）、シランカップリング剤、加硫剤、加硫促進剤、その他の通常の配合剤を加えて加硫することでゴム組成物とすることができる。
【００５９】
（他の合成ゴム）
ゴム組成物に含まれる他の合成ゴムとしては、加硫可能なゴムが好ましく、具体的にはエチレンプロピレンジエンゴム（ＥＰＤＭ）、ニトリルゴム（ＮＢＲ）、ブチルゴム（ＩＩＲ）、クロロプレンゴム（ＣＲ）、ポリイソプレン、ハイシスポリブタジエンゴム、ローシスポリブタジエンゴム（ＢＲ）、スチレン−ブタジエンゴム（ＳＢＲ）、ブチルゴム、塩素化ブチルゴム、臭素化ブチルゴム、アクリロニトリル−ブタジエンゴム等を挙げることができる。これらの中でもＳＢＲが好ましい。さらにＳＢＲの中でも溶液重合スチレンブタジエン共重合体ゴム（Ｓ−ＳＢＲ）が特に好ましい。これらのゴムは単独でも、二種以上組合せて用いても良い。
【００６０】
溶液重合スチレンブタジエン共重合体ゴム（Ｓ−ＳＢＲ）のミクロ構造としては、スチレン含量が１５〜３５重量％、好ましくは１７〜３０重量％、ブタジエン部分のビニル結合含量が３０〜７５％、好ましくは３２〜７２％である。このＳ−ＳＢＲを、ゴム成分１００重量部に対し、３０重量部以上９０重量部未満、好ましくは５０〜８０重量部使用することにより、上記効果が発現される。Ｓ−ＳＢＲの配合量が少ないとウェット性能が低下するので好ましくなく、逆に多いと耐摩耗性や、低ロス性が悪化するので好ましくない。かかるＳ−ＳＢＲは公知であり、例えば日本ゼオンＮｉｐｏｌ、旭化成アサプレンなどの市販品を用いることができる。
【００６１】
（シランカップリング剤）
ゴム組成物に用いられるシランカップリング剤としては、一般式Ｒ７ｎＳｉＲ８４−ｎで表される有機珪素化合物で、Ｒ７は、ビニル基、アシル基、アリル基、アリルオキシ基、アミノ基、エポキシ基、メルカプト基、クロル基、アルキル基、フェニル基、水素、スチリル基、メタクリル基、アクリル基、ウレイド基などから選ばれる反応基を有する炭素数１〜２０の有機基であり、Ｒ８は、クロル基、アルコキシ基、アセトキシ基、イソプロペノキシ基、アミノ基などから選ばれる加水分解基であり、ｎは１〜３の整数を示す。
【００６２】
上記のシランカップリング剤のＲ７成分において、ビニル基及び／またはクロル基を含有するものが好ましい。
【００６３】
具体的なシランカップリング剤として、市販で利用できるものは、例えば、以下のものが含まれるが、決してこれらに限定されるものではない。ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルプロピル）テトラスルフィド、ビス（３−トリメトキシシリルプロピル）テトラスルフィド、ビス（２−トリメトキシシリルプロピル）テトラスルフィド、３−メルカプトプロピルトリメトキシシラン、３−メルカプトプロピルトリエトキシシラン、２−メルカプトエチルトリメトキシシラン、２−メルカプトエトキシシラン、３−トリエトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィド、ビニルトリクロロシラン、メチルビニルジクロロシラン、ジビニルジクロロシラン、ジメチルビニルクロロシラン、クロロメチルジメチルビニルシラン、メトキシジメチルビニルシラン、トリメトキシビニルシラン、ジメチルジビニルシラン、エトキシジメチルビニルシラン、ジアセトキシメチルジニルシラン、アリルオキシジメチルビニルシラン、ジエトキシメチルビニルシラン、ビス（ジメチルアミノ）メチルビニルシラン、フェニルビニルジクロロシラン、トリアセトキシビニルシラン、３−クロロプロピルメチルジビニルシラン、ジエトキシジビニルシラン、メチルイソブチルケトキシムビニルシラン、ジメチルイソブトキシビニルシラン、トリエトキシビニルシラン、メチルフェニルビニルクロロシラン、メチルフェニルビニルシラン、ジメチルイソペンチルオキシビニルシラン、４−ブロモフェニルジメチルビニルシラン、３−アミノフェノキシジメチルビニルシラン、４−アミノフェノキシジメチルビニルシラン、ジメチルピペリヂノメチルビニルシラン、ジメチル−２−［（２−エトキシエトキシ）エトキシ］ビニルシラン、ジビニルメチルフェノキシシラン、ジメチル−Ｐ−アニシルビニルシラン、トリス（１−メチルビニロキシ）ビニルシラン、トリイソプロポキシビニルシラン、ジエトキシ−２−ピペリジノエトキシビニルシラン、ジフェニルビニルクロロシラン、３−ジメチルビニルフェニル−Ｎ，Ｎ−ジエチルカルボメイト、トリフェノキシビニルシラン、１，３−ジビニル−１，１，３，３−テトラメチルジシロキサン、１，３−ジビニル−１，１，３，３−テトラメチルジシラザン、１−（４−メチルピペリジノメチル）−１，１，３，３−テトラメチル−３−ビニルジシロキサン、１，４−ビス（ジメチルビニルシリル）ベンゼン、１，４−ビス（ジメチルビニルシロキシ）ベンゼン、１，３−ビス（ジメチルビニルシロキシ）ベンゼン、１，１，３，３−テトラフェニル−３−ジビニルジシロキサン、１，３，５−トリメチル−１，３，５−トリビニルサイクロトリシロキサン、１，３，５，７−テトラメチル−１，３，５，７−テトラビニルサイクロテトラシロキサン、テトラキス（ジメチルビニルシロキシメチル）メタン、３−クロロプロピルトリメトキシシランなどがある。
【００６４】
シランカップリング剤の添加量としては、フィラー量に対して０．２〜２０％が良く、５〜１５％が特に好ましい。上記の範囲よりも少ないと、スコーチの原因となるために好ましくない。また、上記の範囲よりも多いと引張り特性、延びの悪化の原因となるため好ましくない。
【００６５】
（４）ゴム変性耐衝撃性ポリスチレン系樹脂組成物の製造
また、本実施形態の変性シス−１，４−ポリブタジエンは、プラスチック、例えば、耐衝撃性ポリスチレンの改質剤として使用する、すなわち、ゴム変性耐衝撃性ポリスチレン系樹脂組成物を製造することもできる。
【００６６】
上記のゴム変性耐衝撃性ポリスチレン系樹脂組成物の製造方法としては、本実施形態の変性シス−１，４−ポリブタジエンの存在下にスチレン系モノマーの重合を行う方法が採用され、塊状重合法や塊状懸濁重合法が経済的に有利な方法である。スチレン系モノマーとしては、例えばスチレン、α−メチルスチレン、ｐ−メチルスチレンのようなアルキル置換スチレン、クロロスチレンのようなハロゲン置換スチレンなど、従来ゴム変性耐衝撃性ポリスチレン系樹脂組成物製造用として知られているスチレン系モノマーの１種又は２種以上の混合物が用いられる。これらの中で好ましいのはスチレンである。
【００６７】
製造時に必要に応じて上記変性シス−１，４−ポリブタジエンの他に、スチレン−ブタジエン共重合体、エチレン−プロピレン重合体、エチレン−酢酸ビニル重合体、アクリル系ゴムなどを上記変性シス−１，４−ポリブタジエンに対して５０重量％以内で併用することができる。又、これらの方法によって製造された樹脂をブレンドしてもよい。更に、これらの方法によって製造された樹脂を含まないポリスチレン系樹脂を混合して製造してもよい。上記の塊状重合法として一例を挙げて説明すると、スチレンモノマー（９９〜７５重量％）に変性シス−１，４−ポリブタジエン（１〜２５重量％）を溶解させ、場合によっては溶剤、分子量調節剤、重合開始剤などを添加して、１０〜４０％のスチレンモノマー転化率まで変性シス−１，４−ポリブタジエンを分散した粒子に転化させる。このゴム粒子が生成するまではゴム相が連続相を形成している。更に重合を継続してゴム粒子として分散相になる相の転換（粒子化工程）を経て５０〜９９％の転化率まで重合してゴム変性耐衝撃性ポリスチレン系樹脂組成物が製造される。
【００６８】
変性シス−１，４−ポリブタジエンの分散粒子（ゴム粒子）は、樹脂中に分散された粒子で、変性シス−１，４−ポリブタジエンとポリスチレン系樹脂よりなり、ポリスチレン系樹脂は変性シス−１，４−ポリブタジエンにグラフト結合したり、或いはグラフト結合せずに吸蔵されている。本実施形態では、変性シス−１，４−ポリブタジエンの分散粒子の径として０．５〜７．０μｍの範囲、好ましくは１．０〜３．０μｍの範囲のものが好適に製造できる。
【００６９】
グラフト率として、１５０〜３５０の範囲のものが好適に製造できる。バッチ式でも連続的製造方法でもよく特に限定されない。
【００７０】
上記のスチレン系モノマーと変性シス−１，４−ポリブタジエンとを主体とする原料溶液は完全混合型反応器において重合されるが、完全混合型反応器としては、原料溶液が反応器において均一な混合状態を維持するものであればよく、好ましいものとしては、ヘリカルリボン、ダブルヘリカルリボン、アンカーなどの型の攪拌翼が挙げられる。ヘリカルリボンタイプの攪拌翼にはドラフトチューブを取り付けて、反応器内の上下循環を一層強化することが好ましい。
【００７１】
ゴム変性耐衝撃性ポリスチレン系樹脂組成物には、製造時や製造後に適宜必要に応じて酸化防止剤、紫外線吸収剤などの安定剤、離型剤、滑剤、着色剤、各種充填剤及び各種の可塑剤、高級脂肪酸、有機ポリシロキサン、シリコーンオイル、難燃剤、帯電防止剤や発泡剤などの公知添加剤を添加してもよい。
【００７２】
本実施形態の変性シス−１，４−ポリブタジエンによって得られるゴム組成物は、タイヤ・防振ゴム・ベルト・ホース・免震ゴムなどの工業用品や紳士靴、婦人靴、スポーツシューズなどの履物といった各種のゴム用途に使用される。その場合、ゴム成分中に少なくとも本実施形態の変性シス−１，４−ポリブタジエンを１０重量％含有するように配合することが好ましい。また、ゴム変性耐衝撃性ポリスチレン系樹脂組成物は、公知の各種成形品に用いることはできるが、難燃性、耐衝撃強度、引張強度に優れるために電気・工業用途分野、包装材料、住宅関連材料、ＯＡ機器用材料、工具、日用品等に好適である。例えばテレビ、パソコン、エアコンなどの筐体、複写機やプリンターなど事務機器の外装材、冷凍食品、乳酸飲料、アイスクリームなどの食品容器といった広範な用途に用いることができる。
【実施例】
【００７３】
（評価方法）
以下、実施例を挙げて本発明を具体的に説明するが、本発明はこれらにより何ら制限されるものではない。なお、実施例中のムーニー粘度、トルエン溶液粘度、数平均分子量、加工性、加硫物の反撥弾性、加硫物のｔａｎδ、永久歪の測定は、以下の方法により行った。【００７４】
ムーニー粘度（ＭＬ１＋４、１００℃）：ＪＩＳ−Ｋ６３００に従い、株式会社島津製作所製のムーニー粘度計（ＳＭＶ−３００）を使用して、１００℃で１分予熱したのち、４分間測定してゴムのムーニー粘度（ＭＬ１＋４、１００℃）として表示した。【００７５】
トルエン溶液粘度（Ｔｃｐ）：ポリマー２．２８ｇをトルエン５０ｍｌに溶解した後、標準液として粘度計校正用標準液（ＪＩＳ  Ｚ８８０９）を用い、キャノンフェンスケ粘度計Ｎｏ．４００を使用して、２５℃で測定した。【００７６】
数平均分子量：ポリスチレンを標準物質としてテトラヒドロフランを溶媒として温度４０℃で、ＧＰＣ（株式会社島津製作所製）法により行い、得られた分子量分布曲線から求めた検量線を用いて計算し、数平均分子量を求めた。【００７７】
変性度：上述の通り、対象となる実施例と同じ数平均分子量におけるＬｉ−ＢＲ（変性）のＵＶ／ＲＩ値とＬｉ−ＢＲ（未変性）のＵＶ／ＲＩ値の差をＡ、対象となる実施例のＵＶ／ＲＩ値をＢとして、次式より求めた。【００７８】
【数２】
2014021244.tif 000008
【００７９】
加工性：未加硫物のムーニー粘度で評価した。試作品２または３を１００として指数表示し、指数は大きいほど良好となるように換算した。【００８０】
加硫物の反撥弾性：ＢＳ９０３に従い、ダンロップ・トリプソメーターを使用して室温で反発弾性を測定し、試作品２または３を１００として指数表示した。指数が大きいほど低ロス性が良好である。【００８１】
貯蔵弾性率（Ｇ’）のひずみ依存性（ペイン効果）：アルファーテクノロジー社製のゴム加工性解析装置ＲＰＡ−２０００を使い、１２０℃、１Ｈｚの周波数の条件で動的ひずみ分析を行った。ペイン効果は、ひずみ４５％時のＧ’とひずみ０．５％時のＧ’の比（Ｇ’４５％／Ｇ’０．５％）を試作品２または３を１００とした指数で表示した。指数が大きいほど、補強剤の分散性が良好であることを示す。【００８２】
加硫物のｔａｎδ：ＧＡＢＯ社製ＥＰＬＥＸＯＲ  １００Ｎを用いて、温度５０℃、周波数１０Ｈｚ、動的歪み０．３％の条件で測定し、試作品２または３を１００として指数表示し、指数は大きいほど良好となるように換算した。【００８３】
発熱量・永久歪：ＪＩＳ  Ｋ６２６５に規定されている測定方法に準じて測定し、試作品２または３を１００として指数表示し、指数は大きいほど良好となるように換算した。【００８４】
（実施例１）
内部を充分窒素置換した１．５リットル容量のステンレス製のオートクレーブに、１，３−ブタジエンを３２．４重量％含有するシクロヘキサン−Ｃ４留分混合溶液６００ｍＬ（シクロヘキサン２６．４重量％、シス−２−ブテンを主成分とするＣ４留分を３９．２重量％含有）を仕込み、次に水１．３ｍｍｏｌ、ジエチルアルミニウムモノクロライド１．９ｍｍｏｌを加えて攪拌を行ない、シクロオクタジエン５．１ｍｍｏｌを添加した。オートクレーブを昇温し、６０℃に内温が到達してから、コバルトオクトエート０．００５ｍｍｏｌを加えて、６０℃で２５分間重合反応を行なった。重合反応後に変性剤１，３−ジメトキシベンゼン（ＤＭＯＢ）を４３０ｍｍｏｌ添加し、オートクレーブを昇温した。７０℃に内温が到達してから、ｔ−ブチルクロライド３．８ｍｍｏｌを添加して６０分反応した。そこに老化防止剤を添加して８０℃で３時間真空乾燥した。得られた変性シス−１，４−ポリブタジエンの変性度は０．３５であった。得られた変性シス−１，４−ポリブタジエンの物性を表１に示した。【００８５】
（実施例２）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン７．３ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤１，３−ジメトキシベンゼン（ＤＭＯＢ）を９．１ｍｍｏｌ添加し、オートクレーブを内温７０℃まで昇温した。次いで、ｔ−ブチルクロライド１５．８ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００８６】
（実施例３）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤１，３−ジメトキシベンゼン（ＤＭＯＢ）を９．０ｍｍｏｌ添加し、８０℃まで昇温した。次いで、ｔ−ブチルクロライド３．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００８７】
（実施例４）
変性剤を１，３−ジエトキシベンゼン（ＤＥＯＢ）とした他は、実施例３と同様に反応を行った。得られた変性シス−１，４−ポリブタジエンの物性を表１に示した。【００８８】
（実施例５）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン７．３ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤ベラトロールを９．２ｍｍｏｌ添加し、７０℃まで昇温した。次いで、ｔ−ブチルクロライド３１．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００８９】
（実施例６）
変性剤を１，２−メチレンジオキシベンゼン（ＭＤＢ）とした他は、実施例３と同様に反応を行った。得られた変性シス−１，４−ポリブタジエンの物性を表１に示した。【００９０】
（実施例７）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤アニソールを９．３ｍｍｏｌ添加し、７０℃まで昇温した。次いで、ｔ−ブチルクロライド３．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００９１】
（実施例８）
変性剤をフェネトールとした他は、実施例７と同様に反応を行った。得られた変性シス−１，４−ポリブタジエンの物性を表１に示した。【００９２】
（実施例９）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤アネトールを９．３ｍｍｏｌ添加し、７０℃まで昇温した。次いで、ｔ−ブチルクロライド７．９ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００９３】
（実施例１０）
変性剤をサフロールとした他は、実施例３と同様に反応を行った。得られた変性シス−１，４−ポリブタジエンの物性を表１に示した。【００９４】
（実施例１１）
内部を充分窒素置換した１．５リットル容量のステンレス製のオートクレーブに、１，３−ブタジエンを３０．３重量％含有するシクロヘキサン−Ｃ４留分混合溶液５００ｍＬ（シクロヘキサン３７．３重量％、シス−２−ブテンを主成分とするＣ４留分を３１．２重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤イソサフロールを９．０ｍｍｏｌ添加し、７０℃まで昇温した。次いで、ｔ−ブチルクロライド３．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００９５】
（実施例１２）
内部を充分窒素置換した１．５リットル容量のステンレス製のオートクレーブに、１，３−ブタジエンを３０．６重量％含有するシクロヘキサン−Ｃ４留分混合溶液６００ｍＬ（シクロヘキサン３６．８重量％、シス−２−ブテンを主成分とするＣ４留分を３１．１重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤１，２−メチレンジオキシベンゼン（ＭＤＢ）を１８ｍｍｏｌ添加し、８０℃まで昇温した。次いで、ｔ−ブチルクロライド３．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００９６】
（実施例１３）
内部を充分窒素置換した１．５リットル容量のステンレス製のオートクレーブに、１，３−ブタジエンを３０．６重量％含有するシクロヘキサン−Ｃ４留分混合溶液６００ｍＬ（シクロヘキサン３６．８重量％、シス−２−ブテンを主成分とするＣ４留分を３１．１重量％含有）を仕込み、次に水１．１ｍｍｏｌ、ジエチルアルミニウムモノクロライド１．６ｍｍｏｌを加えて攪拌を行ない、シクロオクタジエン４．５ｍｍｏｌを添加した。オートクレーブを昇温し、６０℃に内温が到達してから、コバルトオクトエート０．００３ｍｍｏｌを加えて、６０℃で２５分間重合反応を行なった。重合反応後に変性剤イソサフロールを９．０ｍｍｏｌ添加し、８０℃まで昇温した。次いで、ｔ−ブチルクロライド３．３ｍｍｏｌを添加して１５分反応した。老化防止剤を添加後、重合体をエタノールで析出させ、８０℃で３時間真空乾燥した。得られた変性シス−１，４−ポリブタジエンの物性を表１に示した。【００９７】
（比較例１）
内部を充分窒素置換した１．５リットル容量のステンレス製のオートクレーブに、１，３−ブタジエンを３２．４重量％含有するシクロヘキサン−Ｃ４留分混合溶液６００ｍＬ（シクロヘキサン２６．４重量％、シス−２−ブテンを主成分とするＣ４留分を３９．２重量％含有）を仕込み、次に水１．３ｍｍｏｌ、ジエチルアルミニウムモノクロライド１．９ｍｍｏｌを加えて攪拌を行ない、シクロオクタジエン５．３ｍｍｏｌを添加した。オートクレーブを昇温し、６０℃に内温が到達してから、コバルトオクトエート０．００５ｍｍｏｌを加えて、６０℃で２５分間重合反応を行なった。老化防止剤を添加後、重合体をエタノールで析出させ、８０℃で３時間真空乾燥した。得られたシス−１，４−ポリブタジエンの物性を表１に示した。【００９８】
（比較例２）
内部を充分窒素置換した１．５リットル容量のステンレス製のオートクレーブに、１，３−ブタジエンを３０．６重量％含有するシクロヘキサン−Ｃ４留分混合溶液６００ｍＬ（シクロヘキサン３６．８重量％、シス−２−ブテンを主成分とするＣ４留分を３１．１重量％含有）を仕込み、次に水１．３ｍｍｏｌ、ジエチルアルミニウムモノクロライド１．９ｍｍｏｌを加えて攪拌を行ない、シクロオクタジエン５．３ｍｍｏｌを添加した。オートクレーブを昇温し、６０℃に内温が到達してから、コバルトオクトエート０．００５ｍｍｏｌを加えて、６０℃で２５分間重合反応を行なった。老化防止剤を添加後、重合体をエタノールで析出させ、８０℃で３時間真空乾燥した。得られたシス−１，４−ポリブタジエンの物性を表１に示した。【００９９】
【表１】
2014021244.tif 000009
【０１００】
（試作品１）
実施例１で得られた変性シス−１，４−ポリブタジエンを用い、表２に示す配合処方に従って２５０ｃｃのラボプラストミルによりＳＢＲ及びシリカ等と混練した後、加硫剤及び加硫助剤をオープンロールで混合した。次いで、温度１６０℃でプレス加硫し、得られた加硫試験片の物性評価を行った。その結果を表３に示した。【０１０１】
（試作品２）
比較例１で得られたシス−１，４−ポリブタジエンを用いた他は、試作品１と同様に配合加工し、物性評価を行った。その結果を表３に示した。【０１０２】
【表２】
2014021244.tif 000010
【０１０３】
配合に用いた化合物の詳細は次の通りである。
ＳＢＲ：スチレン含量が２３％、ＭＬ１＋４（１００℃）７０
シリカ：東ソー・シリカ（株）製、商品名  ニップシールＡＱ
シランカップリング剤：エボニック製、商品名  Ｓｉ６９
オイル：サン石油（ＳＵＮＯＣＯ）製、サンセンオイル４２４０
酸化亜鉛：堺化学工業  Ｓａｚｅｘ  １号
ステアリン酸：花王ステアリン酸
老化防止剤：住友化学  アンチゲン６Ｃ
硫黄：細井化学工業（株）製
加硫促進剤１：大内新興化学工業（株）製  ノクセラーＣＺ
加硫促進剤２：大内新興化学工業（株）製  ノクセラーＤ【０１０４】
得られた配合物の評価結果を表３に示した。試作品２の各評価項目を１００と規定し、試作品１と比較した。各項目とも数値が大きいほど特性が優れていることを表している。【０１０５】
【表３】
2014021244.tif 000011
【０１０６】
（試作品３）
比較例２で得られたシス−１，４−ポリブタジエンを用い、表４に示す配合処方に従って２５０ｃｃのラボプラストミルによりＳＢＲ及びシリカ等と混練した後、加硫剤及び加硫助剤をオープンロールで混合した。次いで、温度１６０℃でプレス加硫し、得られた加硫試験片の物性評価を行った。その結果を表５に示した。【０１０７】
（試作品４）
実施例１２で得られた変性シス−１，４−ポリブタジエンを用いた他は、試作品３と同様に配合加工し、物性評価を行った。その結果を表３に示した。【０１０８】
（試作品５）
実施例１３で得られた変性シス−１，４−ポリブタジエンを用いた他は、試作品３と同様に配合加工し、物性評価を行った。その結果を表５に示した。【０１０９】
【表４】
2014021244.tif 000012
【０１１０】
配合に用いた化合物の詳細は次の通りである。
ＳＢＲ：スチレン含量が２３％、ＭＬ１＋４（１００℃）７０
シリカ：エボニック製、商品名  Ｕｌｔｒａｓｉｌ  ７０００ＧＲ
シランカップリング剤：エボニック・デグサ製、商品名  Ｓｉ７５
オイル：代替アロマオイル
酸化亜鉛：堺化学工業  Ｓａｚｅｘ  １号
ステアリン酸：花王ステアリン酸
老化防止剤：住友化学  アンチゲン６Ｃ
硫黄：細井化学工業（株）製
加硫促進剤１：大内新興化学工業（株）製  ノクセラーＣＺ
加硫促進剤２：大内新興化学工業（株）製  ノクセラーＤ【０１１１】
得られた配合物の評価結果を表５に示した。試作品３の各評価項目を１００と規定し、試作品４および５と比較した。各項目とも数値が大きいほど特性が優れていることを表している。【０１１２】
【表５】
2014021244.tif 000013
【図１】
2014021244.tif 000016
【国際調査報告】
2014021244.tif 000017
2014021244.tif 000018
2014021244.tif 000019
2014021244.tif 000020